(57)【要約】【課題】  良好な柔軟性を有し、気体や有機液体等に対する遮断性に優れ、かつポリオレフィン系樹脂に接着する熱可塑性重合体組成物を提供する。【解決手段】  エチレン−ビニルアルコール共重合体（Ａ）、ビニル芳香族モノマー重合体ブロックと水素添加されていてもよい共役ジエン重合体ブロックとから主としてなるブロック共重合体（Ｂ）、ゴム用軟化剤（Ｃ）、前記エチレン−ビニルアルコール共重合体（Ａ）と反応し得る官能基を有する変性エラストマー（Ｄ）、及びポリオレフィン系樹脂（Ｅ１）からなり、（Ａ）、（Ｂ）、（Ｃ）及び（Ｄ）の合計１００質量部に対して、エチレン−ビニルアルコール共重合体（Ａ）を３〜５０質量部、ブロック共重合体（Ｂ）を１０〜８０質量部、ゴム用軟化剤（Ｃ）を０〜６０質量部、変性エラストマー（Ｄ）を３〜５０質量部及びポリオレフィン系樹脂（Ｅ１）を３〜３０質量部含有してなる熱可塑性重合体組成物。【選択図】  なし【特許請求の範囲】
【請求項１】
エチレン−ビニルアルコール共重合体（Ａ）、ビニル芳香族モノマー重合体ブロックと水素添加されていてもよい共役ジエン重合体ブロックとから主としてなるブロック共重合体（Ｂ）、ゴム用軟化剤（Ｃ）、前記エチレン−ビニルアルコール共重合体（Ａ）と反応し得る官能基を有する変性エラストマー（Ｄ）、及びポリオレフィン系樹脂（Ｅ１）からなり、エチレン−ビニルアルコール共重合体（Ａ）、ブロック共重合体（Ｂ）、ゴム用軟化剤（Ｃ）及び変性エラストマー（Ｄ）の合計１００質量部に対して、エチレン−ビニルアルコール共重合体（Ａ）を３〜５０質量部、ブロック共重合体（Ｂ）を１０〜８０質量部、ゴム用軟化剤（Ｃ）を０〜６０質量部、変性エラストマー（Ｄ）を３〜５０質量部及びポリオレフィン系樹脂（Ｅ１）を３〜３０質量部含有してなる熱可塑性重合体組成物。
【請求項２】
ゴム用軟化剤（Ｃ）を１０〜６０質量部含有する請求項１記載の熱可塑性重合体組成物。
【請求項３】
変性エラストマー（Ｄ）が有する官能基が、α，β−不飽和カルボン酸及び／又はその誘導体由来の官能基である請求項１又は２記載の熱可塑性重合体組成物。
【請求項４】
ポリオレフィン系樹脂（Ｅ１）がプロピレン系重合体である請求項１〜３のいずれか記載の熱可塑性重合体組成物。
【請求項５】
ポリオレフィン系樹脂（Ｅ１）が、α，β−不飽和カルボン酸及び／又はその誘導体由来の官能基を含有する請求項１〜４のいずれか記載の熱可塑性重合体組成物。
【請求項６】
請求項１〜５のいずれか記載の熱可塑性重合体組成物からなる成形品。
【請求項７】
請求項１〜５のいずれか記載の熱可塑性重合体組成物からなる層とポリオレフィン系樹脂（Ｅ２）からなる層とを有する多層構造体。
【請求項８】
前記熱可塑性重合体組成物からなる層と、ポリオレフィン系樹脂（Ｅ２）からなる層とが、相互に直接接着されている請求項６記載の多層構造体。
【請求項９】
ポリオレフィン系樹脂（Ｅ２）がポリプロピレンである請求項７又は８記載の多層構造体。
【請求項１０】
請求項７〜９のいずれか記載の多層構造体からなる容器用パッキング。
【発明の詳細な説明】
【技術分野】
【０００１】
本発明は、良好な柔軟性を有し、気体や有機液体等に対する遮断性に優れ、かつポリオレフィン系樹脂に接着する熱可塑性重合体組成物、該重合体組成物からなる成形品、及び該重合体組成物からなる層を有する多層構造体に関する。
【背景技術】
【０００２】
近年、ゴム弾性を有する軟質材料であって、加硫工程を必要とせず、熱可塑性樹脂と同様に成形加工及びリサイクルが可能な熱可塑性エラストマーが、自動車部品、家電部品、電線被覆、医療用部品、雑貨、履物等の分野で多用されている。このような熱可塑性エラストマーの中で、ビニル芳香族化合物−共役ジエン化合物ブロック共重合体の水素添加物（以下、「水添ブロック共重合体」と略記する）は、ゴム用軟化剤が配合されることでその柔軟性が向上し、かつゴム弾性や成形加工性に優れることから、近年その使用量が増大している。
【０００３】
しかしながら、一般に上述の水添ブロック共重合体のような熱可塑性エラストマーは、酸素、窒素、二酸化炭素等の気体、又はガソリン、オイル等の有機液体などに対する遮断性に劣り、そのような気体又は有機液体への遮断性を必要とするシート、フィルム、飲食品用包装材、容器、容器用パッキング、チューブ、ホース等へ適用することは極めて困難であるのが実状である。
【０００４】
一方、エチレン−ビニルアルコール共重合体は、気体、有機液体等に対して高度の遮断性を有し、しかも、塩化ビニリデン樹脂や塩化ビニル樹脂のように焼却処分時に有害なガスを発生することがないため、食品包装材等の種々の用途に展開されている。しかしながら、エチレン−ビニルアルコール共重合体は、柔軟性に劣っているため、熱可塑性エラストマーが使用されている用途で、かつ遮断性が必要なものには適用できない。
【０００５】
そこで、気体、有機液体等に対する遮断性と柔軟性とを併せ持つ材料として、エチレン−ビニルアルコール共重合体と他の軟質樹脂とを溶融条件下に混合して、気体、有機液体等に対する遮断性と柔軟性とを併せ持つ材料を得ようとする試みがなされている（特許文献１参照）。しかし、エチレン−ビニルアルコール共重合体と軟質樹脂の相容性が悪い為、力学物性に劣り、またポリオレフィン系樹脂に接着しないといった欠点を有する。また、エチレン−ビニルアルコール共重合体と軟質樹脂の相容性を改良する目的でエチレン−ビニルアルコール共重合体とエポキシ化合物で変成した軟質樹脂とを溶融条件下に混合して、耐衝撃性や耐油性に優れる材料を得ようとする試みがなされている（特許文献２参照）。
【０００６】
しかし、柔軟性やポリオレフィン系樹脂への接着性は不十分なものとなっている。また、エチレン−ビニルアルコール共重合体とポリプロピレンの相容性を向上させ、成形体の外観不良を改良する目的で無水マレイン酸で変成されたスチレン系エラストマーを添加する提案がされている（特許文献３参照）。この場合、ポリオレフィンへの接着性は有するものの、硬く、ゴム弾性を示さないことから、熱可塑性エラストマーとして用いることができない。
【０００７】
【特許文献１】特開平１０−１１００８６号公報
【特許文献２】特開平７−２０７０９７号公報
【特許文献３】特許第２６１２０３４号公報
【発明の開示】
【発明が解決しようとする課題】
【０００８】
本発明の目的は、柔軟で、気体や有機液体等に対する遮断性を有し、かつポリオレフィン系樹脂に接着する熱可塑性重合体組成物を提供することにある。また、該熱可塑性重合体組成物からなる成形品、及び該重合体組成物からなる層を有する多層構造体を提供することにある。
【課題を解決するための手段】
【０００９】
本発明者らは鋭意検討の結果、エチレン−ビニルアルコール共重合体、特定のブロック共重合体、ゴム用軟化剤、特定の変性エラストマー及びポリオレフィン系樹脂とからなる熱可塑性重合体組成物が、柔軟性、遮断性、ポリオレフィン系樹脂への接着性を満足することを見いだし、本発明を完成するに至った。
【００１０】
すなわち本発明は、エチレン−ビニルアルコール共重合体（Ａ）、ビニル芳香族モノマー重合体ブロックと水素添加されていてもよい共役ジエン重合体ブロックとから主としてなるブロック共重合体（Ｂ）、ゴム用軟化剤（Ｃ）、前記エチレン−ビニルアルコール共重合体（Ａ）と反応し得る官能基を有する変性エラストマー（Ｄ）、及びポリオレフィン系樹脂（Ｅ１）からなり、エチレン−ビニルアルコール共重合体（Ａ）、ブロック共重合体（Ｂ）、ゴム用軟化剤（Ｃ）及び変性エラストマー（Ｄ）の合計１００質量部に対して、エチレン−ビニルアルコール共重合体（Ａ）を３〜５０質量部、ブロック共重合体（Ｂ）を１０〜８０質量部、ゴム用軟化剤（Ｃ）を０〜６０質量部、変性エラストマー（Ｄ）を３〜５０質量部及びポリオレフィン系樹脂（Ｅ１）を３〜３０質量部含有してなる熱可塑性重合体組成物である。
【００１１】
このとき、前記熱可塑性重合体組成物が、ゴム用軟化剤（Ｃ）を１０〜６０質量部含有することが好ましい。変性エラストマー（Ｄ）が有する官能基が、α，β−不飽和カルボン酸及び／又はその誘導体由来の官能基であることも好ましい。ポリオレフィン系樹脂（Ｅ１）がプロピレン系重合体であることも好ましい。また、ポリオレフィン系樹脂（Ｅ１）が、α，β−不飽和カルボン酸及び／又はその誘導体由来の官能基を含有することも好ましい。
【００１２】
上記熱可塑性重合体組成物からなる成形品が、本発明の好適な実施態様である。また、上記熱可塑性重合体組成物からなる層とポリオレフィン系樹脂（Ｅ２）からなる層とを有する多層構造体も、本発明の好適な実施態様である。このとき、前記熱可塑性重合体組成物からなる層と、ポリオレフィン系樹脂（Ｅ２）からなる層とが、相互に直接接着されていることが好適である。ポリオレフィン系樹脂（Ｅ２）がポリプロピレンであることも好適である。また、このような多層構造体からなる容器用パッキングが、本発明の好適な実施態様である。
【発明の効果】
【００１３】
本発明の熱可塑性重合体組成物は、柔軟で、気体、有機液体等に対する遮断性に優れるため、これらの性質が要求されるシート、フィルム、飲食品用包装材、容器、容器用パッキング、チューブ、ホースなどの用途において有効に利用され、更にポリオレフィン系樹脂と積層する場合、接着剤を使用することなく接着させることができる。
【発明を実施するための最良の形態】
【００１４】
以下に本発明について詳細に説明する。本発明の熱可塑性重合体組成物は、気体、有機液体等に対する良好な遮断性を示す成分として、主としてエチレン単位（−ＣＨ2ＣＨ2−）とビニルアルコール単位（−ＣＨ2−ＣＨ(ＯＨ)−）とからなるエチレン−ビニルアルコール共重合体（Ａ）を含有する。
【００１５】
エチレン−ビニルアルコール共重合体（Ａ）のエチレン単位の含有量は、気体、有機液体等に対する遮断性の高さと成形加工性の良好さの点から、１０〜９９モル％であることが好ましく、２０〜７５モル％であることがより好ましく、２５〜６０モル％であることがさらに好ましい。
【００１６】
エチレン−ビニルアルコール共重合体（Ａ）は、後述するように、代表的にはエチレン−脂肪酸ビニルエステル系共重合体ケン化物であるが、この場合、脂肪酸ビニルエステル単位のケン化度は、得られるエチレン−ビニルアルコール共重合体の遮断性と熱安定性の高さの点から、５０モル％以上であることが好ましく、９０モル％以上であることがより好ましく、９５モル％以上であることがさらに好ましく、９８モル％以上であることが特に好ましい。
【００１７】
エチレン−ビニルアルコール共重合体（Ａ）のメルトフローレート（温度２１０℃、荷重２．１６ｋｇの条件下に、ＡＳＴＭ  Ｄ１２３８に記載の方法で測定）は、成形加工性の良好さの点から、０．１〜１００ｇ／１０分であることが好ましく、０．５〜５０ｇ／１０分であることがより好ましく、１〜２０ｇ／１０分であることが特に好ましい。
【００１８】
また、エチレン−ビニルアルコール共重合体（Ａ）の極限粘度は、フェノール８５質量％及び水１５質量％の混合溶媒中、３０℃の温度において、０．１〜５ｄｌ／ｇであることが好ましく、０．２〜２ｄｌ／ｇであることがより好ましい。
【００１９】
エチレン−ビニルアルコール共重合体（Ａ）は、常法に従って製造することができる。例えば、主としてエチレンと脂肪酸ビニルエステルとからなるモノマーを、メタノール、ｔ−ブチルアルコール、ジメチルスルホキシド等の有機溶媒中、加圧下に、過酸化ベンゾイル、アゾビスイソブチロニトリル等のラジカル重合開始剤を用いて重合させることによってエチレン−脂肪酸ビニルエステル系共重合体を得、次いで、これを酸触媒又はアルカリ触媒の存在下でケン化することによって製造することができる。ここで、脂肪酸ビニルエステルとしては、例えば、酢酸ビニルエステル、プロピオン酸ビニルエステル、バーサチック酸ビニルエステル、ピバリン酸ビニルエステル、バレリン酸ビニルエステル、カプリン酸ビニルエステルなどを使用することができるが、これらの中でも酢酸ビニルエステルが好ましい。
【００２０】
エチレン−ビニルアルコール共重合体（Ａ）は、少量（好ましくは、全構成モノマー単位に対して１０モル％以下）であれば、上記で述べた以外の他の構成単位を有していてもよい。他の構成単位としては、プロピレン、イソブチレン、４−メチルペンテン−１、１−ヘキセン、１−オクテン等のα−オレフィン；酢酸ビニルエステル、プロピオン酸ビニルエステル、バーサチック酸ビニルエステル、ピバリン酸ビニルエステル、バレリン酸ビニルエステル、カプリン酸ビニルエステル、安息香酸ビニルエステル等のカルボン酸ビニルエステル；イタコン酸、メタクリル酸、アクリル酸、無水マレイン酸等の不飽和カルボン酸又はその誘導体（例：塩、エステル、ニトリル、アミド、無水物など）；ビニルトリメトキシシラン等のビニルシラン系化合物；不飽和スルホン酸又はその塩；Ｎ−メチルピロリドン；等から誘導される単位を挙げることができる。また、エチレン−ビニルアルコール共重合体は、アルキルチオ基などの官能基を末端に有していてもよい。
【００２１】
本発明に用いられるエチレン−ビニルアルコール共重合体（Ａ）は、エチレン単位及びビニルアルコール単位に加えて、０．３〜４０モル％の下記構造単位（Ｉ）を含有していてもよい。このような変性エチレン−ビニルアルコール共重合体を使用すると、柔軟性に優れた熱可塑性重合体組成物が得られるので好ましい。
【００２２】
【化１】
2005029727.tif 000002
【００２３】
（式中、Ｒ１、Ｒ２、Ｒ３及びＲ４は、水素原子、炭素数１〜１０の脂肪族炭化水素基（例えば、アルキル基、アルケニル基等）、炭素数３〜１０の脂環式炭化水素基（例えば、シクロアルキル基、シクロアルケニル基等）、炭素数６〜１０の芳香族炭化水素基（例えば、フェニル基等）を表す。Ｒ１、Ｒ２、Ｒ３及びＲ４は同じ基でもよいし、異なっていてもよい。また、Ｒ3とＲ4とは結合していてもよい（ただし、Ｒ3及びＲ4がともに水素原子の場合は除かれる）。また、Ｒ１、Ｒ２、Ｒ３及びＲ４が水素原子以外の基である場合には、水酸基、カルボキシル基、ハロゲン原子等の置換基で置換されていてもよい。）
【００２４】
上記構造単位（Ｉ）を含有する変性エチレン−ビニルアルコール共重合体の製造方法については、国際公開第０２／０９２６４３号パンフレットに記載されているとおりである。例えば、エチレン−ビニルアルコール共重合体と、１，２−エポキシブタン、２，３−エポキシブタン、エポキシプロパン、エポキシエタン及びグリシドール等の数平均分子量５００以下の一価エポキシ化合物とを反応させることにより製造することができる。ここで、エチレン−ビニルアルコール共重合体と数平均分子量５００以下の一価エポキシ化合物の反応は、押出機を使用した溶融反応、あるいは溶液中における反応など、任意の方法で行うことができる。
【００２５】
また、本発明の熱可塑性重合体組成物は、ビニル芳香族モノマー重合体ブロックと水素添加されていてもよい共役ジエン重合体ブロックとから主としてなるブロック共重合体（Ｂ）を含有する。ここでブロック共重合体（Ｂ）は、以下に説明する変性エラストマー（Ｄ）とは異なり、エチレン−ビニルアルコール共重合体（Ａ）と反応し得る官能基を有さない。このような官能基を有さないものは、官能基を有するものに比べて低コストであり、変性エラストマー（Ｄ）と併せて使用することが好ましいものである。また、ブロック共重合体（Ｂ）は、ポリオレフィン系樹脂（Ｅ１）、特にポリプロピレンとの相容性に優れるものである。
【００２６】
ブロック共重合体（Ｂ）は、ビニル芳香族モノマー重合体ブロックをａで示し、共役ジエン重合体ブロックをｂで示した場合に、ａ−ｂで表されるジブロック構造、ａ−ｂ−ａ又はｂ−ａ−ｂで表されるトリブロック構造、ａ−ｂ−ａ−ｂで表されるテトラブロック構造、あるいはａとｂが５個以上直鎖状に結合しているポリブロック構造をとることができる。それらの内でもａ−ｂ−ａで表されるトリブロック構造であることが、得られる熱可塑性重合体組成物の柔軟性及び力学特性が良好なものになる点から好ましい。
【００２７】
共役ジエン重合体ブロックと共に、ブロック共重合体（Ｂ）を構成するビニル芳香族モノマー重合体ブロックの形成に用いられるビニル芳香族モノマーとしては、例えば、スチレン、α−メチルスチレン、β−メチルスチレン、ｏ−メチルスチレン、ｍ−メチルスチレン、ｐ−メチルスチレン、ｔ−ブチルスチレン、２，４−ジメチルスチレン、２，４，６−トリメチルスチレン、モノフルオロスチレン、ジフルオロスチレン、モノクロロスチレン、ジクロロスチレン、メトキシスチレン、ビニルナフタレン、ビニルアントラセン、インデン、アセトナフチレンなどのビニル芳香族化合物が挙げられる。ビニル芳香族モノマー重合体ブロックは、前記したビニル芳香族化合物の１種のみからなる構造単位を有していても、又は２種以上からなる構造単位を有していてもよい。そのうちでも、ビニル芳香族モノマー重合体ブロックはスチレンに由来する構造単位から主としてなっていることが好ましい。
【００２８】
ビニル芳香族モノマー重合体ブロックは、ビニル芳香族化合物からなる構造単位と共に必要に応じて他の共重合性単量体、例えば、１−ブテン、ペンテン、ヘキセン、ブタジエン、イソプレン、メチルビニルエーテル等の構造単位を少量有していてもよく、その場合の他の共重合性単量体からなる構造単位の割合は、ビニル芳香族モノマー重合体ブロックの質量に基づいて３０質量％以下であることが好ましく、１０質量％以下であることがより好ましい。
【００２９】
ビニル芳香族モノマー重合体ブロックと共に、ブロック共重合体（Ｂ）を構成する共役ジエン重合体ブロックの形成に用いられる共役ジエン化合物としては、イソプレン、ブタジエン、ヘキサジエン、２，３−ジメチル−１，３−ブタジエン、１，３−ペンタジエン等が挙げられる。共役ジエン重合体ブロックは、これらの共役ジエン化合物の１種から構成されていても又は２種以上から構成されていてもよい。共役ジエン重合体ブロックが２種以上の共役ジエン化合物に由来する構造単位を有している場合は、それらの結合形態はランダム、テーパー、一部ブロック状、又はそれらの２種以上の組み合わせなどのいずれであってもよい。
【００３０】
そのうちでも、共役ジエン重合体ブロックは、イソプレン単位を主体とするモノマー単位からなるポリイソプレンブロック又はその不飽和結合の一部又は全部が水素添加された水添ポリイソプレンブロック；ブタジエン単位を主体とするモノマー単位からなるポリブタジエンブロック又はその不飽和結合の一部又は全部が水素添加された水添ポリブタジエンブロック；或いはイソプレン単位とブタジエン単位を主体とするモノマー単位からなるイソプレン／ブタジエン共重合体ブロック又はその不飽和結合の一部又は全部が水素添加された水添イソプレン／ブタジエン共重合体ブロックであることが好ましい。
【００３１】
共役ジエン重合体ブロックの構成ブロックとなり得る上記したポリイソプレンブロックでは、その水素添加前には、イソプレンに由来する単位は、２−メチル−２−ブテン−１，４−ジイル基［−ＣＨ２−Ｃ（ＣＨ３）＝ＣＨ−ＣＨ２−；１，４−結合のイソプレン単位］、イソプロペニルエチレン基［−ＣＨ（Ｃ（ＣＨ３）＝ＣＨ２）−ＣＨ２−；３，４−結合のイソプレン単位］及び１−メチル−１−ビニルエチレン基［−Ｃ（ＣＨ３）（ＣＨ＝ＣＨ２）−ＣＨ２−；１，２−結合のイソプレン単位］からなる群から選ばれる少なくとも１種の基からなっており、各単位の割合は特に限定されない。
【００３２】
共役ジエン重合体ブロックの構成ブロックとなり得る上記したポリブタジエンブロックでは、その水素添加前には、そのブタジエン単位の７０〜２０モル％、特に６５〜４０モル％が２−ブテン−１，４−ジイル基（−ＣＨ２−ＣＨ＝ＣＨ−ＣＨ２−；１，４−結合ブタジエン単位）であり、３０〜８０モル％、特に３５〜６０モル％がビニルエチレン基［−ＣＨ（ＣＨ＝ＣＨ２）−ＣＨ２−；１，２−結合ブタジエン単位］であることが好ましい。
【００３３】
共役ジエン重合体ブロックの構成ブロックとなり得る上記したイソプレン／ブタジエン共重合体ブロックでは、その水素添加前に、イソプレンに由来する単位は２−メチル−２−ブテン−１，４−ジイル基、イソプロペニルエチレン基及び１−メチル−１−ビニルエチレン基からなる群から選ばれる少なくとも１種の基からなっており、またブタジエンに由来する単位は２−ブテン−１，４−ジイル基及び／又はビニルエチレン基からなっており、各単位の割合は特に制限されない。イソプレン／ブタジエン共重合体ブロックでは、イソプレン単位とブタジエン単位の配置は、ランダム状、ブロック状、テーパーブロック状のいずれの形態になっていてもよい。そして、イソプレン／ブタジエン共重合体ブロックでは、イソプレン単位：ブタジエン単位のモル比が１：９〜９：１であることが好ましく、３：７〜７：３であることがより好ましい。
【００３４】
ビニル芳香族モノマー重合体ブロックと共役ジエン重合体ブロックとから主としてなるブロック共重合体（Ｂ）は、熱可塑性重合体組成物の耐熱性及び耐候性が良好なものとなる点から、その共役ジエン重合体ブロックにおける不飽和二重結合の一部又は全部が水素添加（以下「水添」ということがある）されていることが好ましい。その際の共役ジエン重合体ブロックの水添率は５０モル％以上であることが好ましく、６０モル％以上であることがより好ましく、８０モル％以上であることがさらに好ましい。
【００３５】
ブロック共重合体（Ｂ）において、ビニル芳香族モノマー重合体ブロックの分子量及び共役ジエン重合体ブロックのそれぞれの分子量は特に制限されないが、水素添加前の状態で、ビニル芳香族モノマー重合体ブロックの数平均分子量が１，０００〜１００，０００の範囲内にあり、共役ジエン重合体ブロックの数平均分子量が１０，０００〜５００，０００の範囲内にあることが、熱可塑性重合体組成物の力学的特性、成形加工性などの点から好ましい。なお、本明細書でいう数平均分子量は、ゲルパーミエーションクロマトグラフィー（ＧＰＣ）法により、標準ポリスチレン検量線から求めた値をいう。
【００３６】
ブロック共重合体（Ｂ）は、例えば、アニオン重合やカチオン重合などのイオン重合法、シングルサイト重合法、ラジカル重合法などにより製造することができる。例えば、アニオン重合法による場合は、アルキルリチウム化合物等のアニオン重合開始剤の存在下、ｎ−ヘキサンやシクロヘキサンなどの不活性有機溶媒中で、ビニル芳香族化合物、共役ジエン化合物を逐次重合させ、所望の分子構造及び数平均分子量を有するブロック共重合体（好ましくはトリブロック共重合体）を製造した後、アルコール類、カルボン酸類、水などの活性水素化合物を添加して重合を停止させることにより製造することができる。
【００３７】
また、本発明の熱可塑性重合体組成物は、ブロック共重合体（Ｂ）の共役ジエン重合体ブロックを柔軟化あるいは可塑化させる成分として、ゴム用軟化剤（Ｃ）を含有することが好ましい。このようなゴム用軟化剤（Ｃ）としては、特に制限はなく、ゴムに一般的に配合されているゴム用軟化剤を使用することができるが、その中でもパラフィン系オイルを好ましく使用できる。一般に、プロセスオイルなどとして用いられるオイルは、ベンゼン環やナフテン環などの芳香族環を有する成分、パラフィン成分（鎖状炭化水素）などが混合したものであり、パラフィン鎖を構成する炭素数が、オイルの全炭素数の５０質量％以上を占めるものを「パラフィンオイル」と称している。本発明で用いられるゴム用軟化剤（Ｃ）としては、芳香族環を有する成分の含有量が５質量％以下のパラフィンオイルが好ましく用いられる。
【００３８】
パラフィン系オイルの４０℃における動粘度は、２０×１０-6〜８００×１０-6ｍ2／秒であるのが好ましく、５０×１０-6〜６００×１０-6ｍ2／秒であるのがより好ましい。また、流動点は、−４０〜０℃であるのが好ましく、−３０〜０℃であるのがより好ましい。さらに、引火点は、２００〜４００℃であるのが好ましく、２５０〜３５０℃であるのがより好ましい。
【００３９】
また、本発明の熱可塑性重合体組成物は、気体及び有機液体等に対する遮断性を向上させる成分として、エチレン−ビニルアルコール共重合体（Ａ）と反応し得る官能基を有する熱可塑性の変性エラストマー（Ｄ）を含有する。変性エラストマー（Ｄ）は、エチレン−ビニルアルコール共重合体（Ａ）と、ブロック共重合体（Ｂ）やポリオレフィン系樹脂（Ｅ１）との相容性を改善する働きを有しながら、柔軟性を改善する働きも有するものである。このような変性エラストマー（Ｄ）としては、特に限定されず、熱可塑性エラストマーであって、かつエチレン−ビニルアルコール共重合体（Ａ）と反応し得る官能基を有するものであればよい。単一の付加重合性モノマーからなる付加重合体でかつエチレン−ビニルアルコール共重合体（Ａ）と反応し得る官能基を有するもの、複数の付加重合性モノマーからなるランダム付加重合体でかつエチレン−ビニルアルコール共重合体（Ａ）と反応し得る官能基を有するもの、複数の付加重合性モノマーからなるブロック付加重合体でかつエチレン−ビニルアルコール共重合体（Ａ）と反応し得る官能基を有するものなどを使用することができる。
【００４０】
変性エラストマー（Ｄ）としては、ビニル芳香族モノマー重合体ブロックと共役ジエン重合体ブロックとから主としてなるブロック共重合体又はランダム共重合体、ＥＰＭ、ＥＰＤＭ、ポリイソプレン及びその水素添加物、あるいはポリブタジエン及びその水素添加物であって、エチレン−ビニルアルコール共重合体（Ａ）と反応し得る官能基を有するものを挙げることができる。これらの内、変性エラストマー（Ｄ）が、ビニル芳香族モノマー重合体ブロックと共役ジエン重合体ブロックとから主としてなるブロックポリマーであって、エチレン−ビニルアルコール共重合体（Ａ）と反応し得る官能基を有するものであるあることが好ましい。ここで、ブロックポリマーを構成するビニル芳香族モノマー重合体ブロックと共役ジエン重合体ブロックは、ブロック共重合体（Ｂ）に関して前述した種々のビニル芳香族モノマー重合体ブロックと共役ジエン重合体ブロックから形成することができるが、特にブロックポリマーを構成するビニル芳香族モノマー重合体ブロックと共役ジエン重合体ブロックとが、ブロック共重合体（Ｂ）と同一のブロックから形成されていることが、良好な相容性が得られる観点から好ましい。
【００４１】
また、変性エラストマー（Ｄ）の有するエチレン−ビニルアルコール共重合体（Ａ）と反応し得る官能基は、上記したように、その好ましい態様としてα，β−不飽和カルボン酸及び／又はその誘導体由来の官能基を挙げることができる。α，β−不飽和カルボン酸及び／又はその誘導体としては、アクリル酸、メタクリル酸等のα，β−不飽和モノカルボン酸；マレイン酸、コハク酸、イタコン酸、フタル酸等のα，β−不飽和ジカルボン酸；グリシジルアクリレート、グリシジルメタクリレート、ヒドロキシエチルアクリレート、ヒドロキシエチルメタクリレート等のα，β−不飽和モノカルボン酸エステル；無水マレイン酸、無水コハク酸、無水イタコン酸、無水フタル酸等のα，β−不飽和ジカルボン酸無水物などを挙げることができ、この中でも特に、無水マレイン酸、無水コハク酸、無水イタコン酸、無水フタル酸等のα，β−不飽和ジカルボン酸無水物、とりわけ無水マレイン酸が好ましい。
【００４２】
熱可塑性エラストマーにα，β−不飽和カルボン酸及び／又はその誘導体を導入して変性エラストマー（Ｄ）とする方法としては特に制限はなく、例えば、ビニル芳香族モノマー重合体ブロックと共役ジエン重合体ブロックとからなるブロック共重合体にラジカル付加させる方法を挙げることができる。
【００４３】
好適な変性エラストマー（Ｄ）を具体的に例示すると、α，β−不飽和カルボン酸及び／又はその誘導体を含有するＥＰＭ、α，β−不飽和カルボン酸及び／又はその誘導体を含有するＥＰＤＭ、ビニル芳香族モノマー重合体ブロックと共役ジエン重合体ブロックとから主としてなり、かつα，β−不飽和カルボン酸及び／又はその誘導体を含有するブロックポリマーなどを挙げることができる。この内、変性エラストマー（Ｄ）が、ビニル芳香族モノマー重合体ブロックと共役ジエン重合体ブロックとから主としてなり、かつα，β−不飽和カルボン酸及び／又はその誘導体を含有するブロックポリマーであることが、得られる熱可塑性重合体組成物の力学性能が優れたものとなる点で一層好ましい。
【００４４】
本発明の熱可塑性重合体組成物で用いられるポリオレフィン系樹脂（Ｅ１）は、エチレン系重合体、プロピレン系重合体などを挙げることができ、これらの１種又は２種以上を用いることができる。
【００４５】
ポリオレフィン系樹脂（Ｅ１）として好ましく用いられるエチレン系重合体としては、例えば、高密度ポリエチレン、中密度ポリエチレン、低密度ポリエチレンなどのエチレンの単独重合体、プロピレン、１−ブテン、１−ヘキセン、１−ヘプテン、１−オクテン、４−メチル−１−ペンテンなどの炭素数２〜１０のα−オレフィンとの共重合体、α，β−不飽和カルボン酸及び／又はその誘導体を含有するエチレン系重合体等を挙げることができる。なかでもエチレン単独重合体が気体、有機液体遮断性の点から、α，β−不飽和カルボン酸及び／又はその誘導体を含有するエチレン系重合体がエチレン−ビニルアルコール共重合体（Ａ）との相容性が向上する点からより好ましく用いられる。
【００４６】
また、ポリオレフィン系樹脂（Ｅ１）として好ましく用いられるプロピレン系重合体としては、例えば、プロピレン単独重合体、エチレン−プロピレンランダム共重合体、エチレン−プロピレンブロック共重合体、１−ブテン、１−ヘキセン、１−ヘプテン、１−オクテン、４−メチル−１−ペンテンなどの炭素数３〜１０のα−オレフィンとの共重合体、α，β−不飽和カルボン酸及び／又はその誘導体を含有するプロピレン系重合体等を挙げることができる。なかでも、プロピレン単独重合体が気体、有機液体遮断性の点から、α，β−不飽和カルボン酸及び／又はその誘導体を含有するプロピレン系重合体がエチレン−ビニルアルコール共重合体との相容性が向上する点からより好ましく用いられる。
【００４７】
これらのうちでも、ポリオレフィン系樹脂（Ｅ１）として、プロピレン系重合体を使用することが好適である。これは、プロピレン系重合体が、ビニル芳香族モノマー重合体ブロックと水素添加されていてもよい共役ジエン重合体ブロックとから主としてなるブロック共重合体（Ｂ）との相容性に優れることが多いからである。特に好適なプロピレン系重合体としては、プロピレン単独重合体及びα，β−不飽和カルボン酸及び／又はその誘導体を含有するプロピレン系重合体が例示される。
【００４８】
何ら限定されるものではないが、ポリオレフィン系樹脂は、例えば、チーグラー・ナッタ触媒やメタロセン触媒を用いた配位重合、ラジカル重合、アニオン重合などにより製造することができる。
【００４９】
上記のα，β−不飽和カルボン酸及び／又はその誘導体を含有するオレフィン系重合体のα，β−不飽和カルボン酸及び／又はその誘導体としては、アクリル酸、メタクリル酸等のα，β−不飽和モノカルボン酸；マレイン酸、コハク酸、イタコン酸、フタル酸等のα，β−不飽和ジカルボン酸；グリシジルアクリレート、グリシジルメタクリレート、ヒドロキシエチルアクリレート、ヒドロキシエチルメタクリレート等のα，β−不飽和モノカルボン酸エステル；無水マレイン酸、無水コハク酸、無水イタコン酸、無水フタル酸等のα，β−不飽和ジカルボン酸無水物などを挙げることができ、この中でも特に、無水マレイン酸、無水コハク酸、無水イタコン酸、無水フタル酸等のα，β−不飽和ジカルボン酸無水物、とりわけ無水マレイン酸が好ましい。
【００５０】
本発明の熱可塑性重合体組成物は、エチレン−ビニルアルコール共重合体（Ａ）、ブロック共重合体（Ｂ）、ゴム用軟化剤（Ｃ）及び変性エラストマー（Ｄ）の合計１００質量部に対して、エチレン−ビニルアルコール共重合体（Ａ）を３〜５０質量部、ブロック共重合体（Ｂ）を１０〜８０質量部、ゴム用軟化剤（Ｃ）を０〜６０質量部、変性エラストマー（Ｄ）を３〜５０質量部及びポリオレフィン系樹脂（Ｅ１）を３〜３０質量部含有してなるものである。
【００５１】
エチレン−ビニルアルコール共重合体（Ａ）の含有量は、エチレン−ビニルアルコール共重合体（Ａ）、ブロック共重合体（Ｂ）、ゴム用軟化剤（Ｃ）及び変性エラストマー（Ｄ）の合計１００質量部に対して、３〜５０質量部である。エチレン−ビニルアルコール共重合体（Ａ）の配合割合が３質量部未満の場合には、気体や有機液体等に対する遮断性が不十分であり、好適には５質量部以上である。また、５０質量部を超える場合には柔軟性が低下するという問題があり、好適には４０質量部以下である。
【００５２】
ブロック共重合体（Ｂ）の含有量は、エチレン−ビニルアルコール共重合体（Ａ）、ブロック共重合体（Ｂ）、ゴム用軟化剤（Ｃ）及び変性エラストマー（Ｄ）の合計１００質量部に対して、１０〜８０質量部である。ブロック共重合体（Ｂ）の配合割合が１０質量部未満の場合には、ゴム弾性や柔軟性が低下し、またゴム用軟化剤（Ｃ）の保持性も低下し、好適には１５質量部以上である。また、８０質量部を超える場合には、エチレン−ビニルアルコール共重合体（Ａ）、ゴム用軟化剤（Ｃ）、変性エラストマー（Ｄ）の各成分の配合量が少なくなる結果、気体や有機溶剤等に対する遮断性と、力学物性とのバランスが悪くなるという問題があり、好適には６０質量部以下である。
【００５３】
ゴム用軟化剤（Ｃ）の含有量は、エチレン−ビニルアルコール共重合体（Ａ）、ブロック共重合体（Ｂ）、ゴム用軟化剤（Ｃ）及び変性エラストマー（Ｄ）の合計１００質量部に対して、０〜６０質量部である。ゴム用軟化剤（Ｃ）を配合しなくても良い場合もあるが、より優れた柔軟性を得るためには、配合する方が好ましく、その場合の配合量は１０〜６０質量部であることが好ましい。特に、ブロック共重合体（Ｂ）の分子量が比較的高い場合には、ゴム用軟化剤（Ｃ）を配合することが望ましい。ゴム用軟化剤（Ｃ）の配合割合が１０質量部未満の場合には柔軟性が不十分となるおそれがあり、好適には１５質量部以上である。また、６０質量部を超える場合には、ゴム用軟化剤（Ｃ）がブリードしやすくなり、好適には５０質量部以下である。
【００５４】
変性エラストマー（Ｄ）の含有量は、エチレン−ビニルアルコール共重合体（Ａ）、ブロック共重合体（Ｂ）、ゴム用軟化剤（Ｃ）及び変性エラストマー（Ｄ）の合計１００質量部に対して、３〜５０質量部である。変性エラストマー（Ｄ）の配合割合が３質量部未満の場合には、エチレン−ビニルアルコール共重合体と他成分の相容性の改良効果が発現されず、力学物性等の低下を招き、好適には５質量部以上である。また、５０質量部を超える場合には、変成基由来の皮膚刺激性を示す可能性があり、好適には４０質量部以下である。
【００５５】
ポリオレフィン系樹脂（Ｅ１）の含有量は、エチレン−ビニルアルコール共重合体（Ａ）、ブロック共重合体（Ｂ）、ゴム用軟化剤（Ｃ）及び変性エラストマー（Ｄ）の合計１００質量部に対して、３〜３０質量部である。ポリオレフィン系樹脂（Ｅ１）の配合割合が３質量部未満の場合には、多層構造体にしたときにポリオレフィン系樹脂からなる層との接着性が不十分であり、好適には５質量部以上である。また、３０質量部を超える場合には、柔軟性が不十分となり、好適には２０質量部以下である。
【００５６】
本発明の熱可塑性重合体組成物の製造法は特に限定されず、エチレン−ビニルアルコール共重合体（Ａ）、ブロック共重合体（Ｂ）、ゴム用軟化剤（Ｃ）、変性エラストマー（Ｄ）及びポリオレフィン系樹脂（Ｅ１）を均一に混合させ得る方法であればいずれでもよく、通常、前記５成分あるいは４成分を必要に応じて他の成分と共に溶融混練して製造することができる。その際、使用する装置としては、例えば、単軸押出機、二軸押出機、ニーダー、バンバリーミキサーなどを挙げることができ、概ね約１６０〜２８０℃の範囲で、約３０秒〜１０分間、溶融混練することにより、本発明の熱可塑性重合体組成物を得ることができる。
【００５７】
上記のようにして得られる熱可塑性重合体組成物はブロック共重合体（Ｂ）、ゴム用軟化剤（Ｃ）、変性エラストマー（Ｄ）及びポリオレフィン系樹脂（Ｅ１）とからなるマトリックス中に、エチレン−ビニルアルコール共重合体（Ａ）が、直径０．１μｍ〜２００μｍの粒子径で、層状に分散した構造を有する場合、遮断性と柔軟性が更にバランス良く優れたものとなる。この場合に、層状に分散したエチレン−ビニルアルコール共重合体（Ａ）の粒子は、粒子の長径をＬとし、短径をＤとした場合において、Ｌ／Ｄが５以上であることが好ましく、１０以上であることがより好ましい。
【００５８】
本発明の熱可塑性重合体組成物は、上記した成分の他に、必要に応じて、本発明の効果を実質的に損なわない範囲で、他の重合体を含有していてもよい。配合し得る他の重合体の例としては、ポリフェニレンエーテル系樹脂；ポリアミド６、ポリアミド６・６、ポリアミド６・１０、ポリアミド１１、ポリアミド１２、ポリアミド６・１２、ポリヘキサメチレンジアミンテレフタルアミド、ポリヘキサメチレンジアミンイソフタルアミド、ポリノナメチレンジアミンテレフタルアミド、キシレン基含有ポリアミドなどのポリアミド系樹脂；ポリエチレンテレフタレート、ポリブチレンテレフタレートなどのポリエステル系樹脂；ポリアクリル酸メチルやポリメタクリル酸メチルなどのアクリル系樹脂；ポリオキシメチレンホモポリマー、ポリオキシメチレンコポリマーなどのポリオキシメチレン系樹脂；スチレン単独重合体、アクリロニトリル・スチレン樹脂、アクリロニトリル・ブタジエン・スチレン樹脂などのスチレン系樹脂；ポリカーボネート樹脂；天然ゴム；合成イソプレンゴム、液状ポリイソプレンゴム及びその水素添加物；クロロプレンゴム；アクリルゴム；ブチルゴム；アクリロニトリル・ブタジエンゴム；エピクロロヒドリンゴム；シリコーンゴム；フッ素ゴム；ウレタンゴム；ポリウレタン系エラストマー；ポリアミド系エラストマー；ポリエステル系エラストマー；軟質塩化ビニル樹脂などを挙げることができる。
【００５９】
さらに、本発明の熱可塑性重合体組成物は、補強、増量、着色などの目的で、必要に応じて無機充填剤や染顔料などを含有することができる。無機充填剤や染顔料としては、例えば、炭酸カルシウム、タルク、クレー、合成珪素、酸化チタン、カーボンブラック、硫酸バリウムなどを挙げることができる。無機充填剤や染顔料の配合量は、熱可塑性重合体組成物の気体、有機液体等への遮断性が損なわれない範囲であることが好ましく、一般にはエチレン−ビニルアルコール共重合体（Ａ）、ブロック共重合体（Ｂ）、ゴム用軟化剤（Ｃ）変性エラストマー（Ｄ）及びポリオレフィン系樹脂（Ｅ１）の合計１００質量部に対して５０質量部以下であるのが好ましい。
【００６０】
また、本発明の熱可塑性重合体組成物は、上記した成分以外に、必要に応じて架橋剤、架橋助剤、滑剤、光安定剤、難燃剤、帯電防止剤、シリコンオイル、ブロッキング防止剤、紫外線吸収剤、酸化防止剤、離型剤、発泡剤、香料などの他の成分の１種又は２種以上を含有していてもよい。
【００６１】
本発明の熱可塑性重合体組成物は、熱可塑性を有するので、一般の熱可塑性重合体に対して用いられている通常の成形加工方法や成形加工装置を用いて成形加工することができる。成形加工法としては、例えば、射出成形、押出成形、圧縮成形、ブロー成形、カレンダー成形、真空成形などの任意の方法を採用することができる。このような方法で製造される本発明の重合体組成物からなる成形品にはパイプ、シート、フィルム、円板、リング、袋状物、びん状物、紐状物、繊維状物などの、多種多様の形状のものが包含され、また、他の素材との積層構造体又は複合構造体も包含される。他の素材との積層構造を採用することによって、成形品に、耐湿性、機械的特性など、他の素材の有する特性を導入することが可能である。
【００６２】
本発明の熱可塑性重合体組成物からなる少なくとも１つの層と他の素材からなる少なくとも１つの層とからなる多層構造体において、該他の素材は、要求される特性、予定される用途などに応じて適切なものを選択すればよい。該他の素材としては、例えば、ポリオレフィン（例：高密度ポリエチレン、中密度ポリエチレン、低密度ポリエチレン、直鎖状低密度ポリエチレン、エチレン−プロピレン共重合体、ポリプロピレン等）、アイオノマー、エチレン−酢酸ビニル共重合体（ＥＶＡ）、エチレン−ビニルアルコール共重合体（ＥＶＯＨ）、エチレン−アクリル酸エステル共重合体（ＥＥＡ）、ポリスチレン（ＰＳ）、塩化ビニル樹脂（ＰＶＣ）、塩化ビニリデン樹脂（ＰＶＤＣ）などの熱可塑性重合体などを挙げることができる。
【００６３】
多層構造体の中でも、熱可塑性重合体組成物からなる層とポリオレフィン系樹脂（Ｅ２）からなる層とを有する多層構造体が好適な実施態様である。本発明の熱可塑性重合体組成物は、ポリオレフィン系樹脂（Ｅ２）との接着性に優れているからである。ポリオレフィン系樹脂（Ｅ２）としては、前述のポリオレフィン樹脂（Ｅ１）として使用したものと同じ物を使用することができるが、中でも、プロピレン系樹脂、特にプロピレンの単独重合体が好適に使用される。また。当該多層構造体においては、本発明の熱可塑性重合体組成物からなる層とポリオレフィン系樹脂等からなる基材層との間に接着剤層を介在させることなく接着させることが可能であるから、前記熱可塑性重合体組成物からなる層と、ポリオレフィン系樹脂（Ｅ２）からなる層とが、相互に直接接着されている構成とすることが好適な実施態様である。
【００６４】
また、前記熱可塑性重合体組成物からなる層と、他の素材からなる基材層との間に接着剤層を介在させてもよい。接着剤層を介在させることによって、本発明の熱可塑性重合体組成物からなる層と他の素材からなる基材層とをより一層強固に接合一体化させることができる。接着剤層において使用される接着剤としては、ジエン系重合体の酸無水物変性物；ポリオレフィンの酸無水物変性物；高分子ポリオール（例えば、エチレングリコール、プロピレングリコール等のグリコール化合物とアジピン酸等の二塩基酸とを重縮合して得られるポリエステルポリオール；酢酸ビニルと塩化ビニルとの共重合体の部分ケン化物など）とポリイソシアネート化合物（例えば、１，６−ヘキサメチレングリコール等のグリコール化合物と２，４−トリレンジイソシアネート等のジイソシアネート化合物とのモル比１対２の反応生成物；トリメチロールプロパン等のトリオール化合物と２，４−トリレンジイソシアネート等のジイソシアネート化合物とのモル比１対３の反応生成物など）との混合物等を使用することができる。なお、積層構造形成のために、共押出、共射出、押出コーティング等の公知の方法を使用することもできる。
【００６５】
本発明の熱可塑性重合体組成物からなる成形品は、優れた柔軟性と多くの気体、有機液体等に対する優れた遮断性とを兼備しているので、これらの性質が要求される日用品、包装材、機械部品、薬栓などとして使用することができる。本発明の重合体組成物の特長が特に効果的に発揮される用途の例としては、飲食品用包装材、容器、容器用パッキングなどが挙げられる。これらの用途に供するための成形品においては、該重合体組成物は少なくとも１つの層を形成していればよく、該重合体組成物からなる単層構造のもの、及び該熱可塑性重合体組成物からなる少なくとも１つの層と他の素材からなる少なくとも１つの層との積層構造のものの中から適宜選ぶことができる。他の素材がポリオレフィン系樹脂の場合、接着剤を使用しなくても両者は強固に接着する。上記の飲食品用包装材、容器、及び容器用パッキングでは、大気中の酸素ガスの透過と内容物の揮発性成分の透過を阻止できることから、内容物の長期保存性に優れる。特に本発明の熱可塑性重合体組成物からなる層とポリオレフィン系樹脂からなる層とを有する多層構造体は、容器用パッキングとして有用である。また、本発明の重合体組成物からなる成形品は、廃棄の際に、溶融させて再使用することもできる。
【実施例】
【００６６】
以下に本発明を実施例などにより具体的に説明するが、本発明はそれにより何ら限定されない。また、以下の実施例、比較例で得られた熱可塑性重合体組成物のペレットを用いて、以下のようにして成形品（試験片）をつくり、それらの物性、すなわち、酸素透過係数、硬度、及び積層構造体の剥離強度を次のようにして測定した。
【００６７】
（１）酸素透過係数の測定：
以下の実施例、比較例で製造した熱可塑性重合体組成物のペレットを用いて、そのペレットを圧縮成形機により加熱下に圧縮成形し、厚さ１００μｍのフィルム状試験片を作製し、これらを用いて酸素透過係数（ｃｃ・２０μｍ／ｍ2・ｄａｙ・ａｔｍ）の測定を行った。酸素透過係数の測定はガス透過率測定装置（柳本製作所製「ＧＴＲ−１０」）を用いて、温度３５℃、湿度０％ＲＨの条件で行った。
【００６８】
（２）硬度の測定：
以下の実施例、比較例で製造した熱可塑性重合体組成物のペレットを用いて、そのペレットを圧縮成形機により加熱下に圧縮成形し、厚さ２ｍｍのシート状試験片を作製し、これらを用いてＪＩＳ−Ｋ６２５３に準じてＡ硬度を測定した。
【００６９】
（３）剥離強度の測定：
ポリプロピレン（三井住友ポリオレフィン株式会社製「グランドポリプロＪ１０６Ｗ」）を、射出成形機（日精樹脂工業株式会社製「ＩＳ−８０」；８０トン射出成形機）を使用して、シリンダー温度２２０℃及び金型温度４０℃の条件下に射出成形を行って厚さ１ｍｍの平板に成形した。このものを平板用金型（寸法：縦×横×厚み＝２００ｍｍ×２００ｍｍ×２ｍｍ）内に配置しておき、そこに上記（１）で製造した熱可塑性樹脂組成物のペレットを用いて、射出成形機（日精樹脂工業株式会社製「ＩＳ−８０」；８０トン射出成形機）を使用して、シリンダー温度２００℃及び金型温度４０℃の条件下に射出成形を行って、樹脂板の一方の表面に熱可塑性樹脂組成物の層が積層した積層構造体（寸法：縦×横×厚み＝２００ｍｍ×２００ｍｍ×２ｍｍ）を製造した。このようにして得られた積層構造体から剥離強度測定用の試験片（寸法：縦×横×厚み＝１５０ｍｍ×２５ｍｍ×２ｍｍ）を切り出し、それを用いてＪＩＳ−Ｋ６８５４に記載の「１８０度剥離試験」に準じて剥離強度を測定した。
【００７０】
また、以下の実施例、比較例で用いたエチレン−ビニルアルコール共重合体（Ａ）、ブロック共重合体（Ｂ）、ゴム用軟化剤（Ｃ）、変性エラストマー（Ｄ）及びポリオレフィン系樹脂（Ｅ１）の内容は次のとおりである。
【００７１】
［エチレン−ビニルアルコール共重合体（Ａ）］
株式会社クラレ製「エバールＥＰ−Ｇ１１０」：
エチレン含有量４７モル％、メルトフローレート１４ｇ／１０分（１９０℃、２．１６ｋｇ荷重）、融点１６０℃
【００７２】
［ブロック共重合体（Ｂ−１）］
ポリスチレンブロック−水添イソプレン／ブタジエン共重合体ブロック−ポリスチレンブロックからなるトリブロック共重合体：
スチレン単位含有量３０質量％、数平均分子量２００，０００
［ブロック共重合体（Ｂ−２）］
ポリスチレンブロック−水添ポリイソプレンブロック−ポリスチレンブロックからなるトリブロック共重合体：
スチレン単位含有量３０質量％、数平均分子量６０，０００
【００７３】
［ゴム用軟化剤（Ｃ）］
出光興産株式会社製「ＰＷ−３８０」：
パラフィン系オイル、動粘度３８１．６×１０−６ｍ２／秒（４０℃）、流動点−１５℃
【００７４】
［変性エラストマー（Ｄ）］
ポリスチレンブロック−水添ポリブタジエンブロック−ポリスチレンブロックからなり無水マレイン酸により変性されたトリブロック共重合体：
スチレン単位含有量３０質量％、数平均分子量＝１０万、酸価２ｍｇＣＨ3ＯＮａ／ｇ
【００７５】
［ポリオレフィン系樹脂（Ｅ−１）］
三井住友ポリオレフィン株式会社製「グランドポリプロＪ１０６Ｗ」：
ホモポリプロピレン、メルトフローレート１５ｇ／１０分（２３０℃、２．１６ｋｇ荷重）
［ポリオレフィン系樹脂（Ｅ−２）］
三井化学株式会社製「アドマーＱＦ５５１」：
無水マレイン酸変性ポリプロピレン、メルトフローレート５．７ｇ／１０分（２３０℃、２．１６ｋｇ荷重）、融点１３５℃
【００７６】
実施例１〜７
上記したエチレン−ビニルアルコール共重合体（Ａ）、ブロック共重合体（Ｂ）、ゴム用軟化剤（Ｃ）、変性エラストマー（Ｄ）及びポリオレフィン系樹脂（Ｅ１）を、下記の表１に示す割合で予備混合した後、二軸押出機（Ｋｒｕｐｐ  Ｗｅｒｎｅｒ  ＆  Ｐｆｌｅｉｄｅｒｅｒ社製「ＺＳＫ−２５ＷＬＥ」）に供給して、シリンダー温度２００℃及びスクリュー回転数３５０ｒｐｍの条件下に溶融混練し、押出し、切断して熱可塑性重合体組成物のペレットをそれぞれ製造した。
【００７７】
得られた熱可塑性重合体組成物のペレットを用いて、上記した方法でプレスフィルム及び成形品（試験片）を製造し、その酸素透過係数及び剥離強度を上記した方法で測定したところ、下記の表１に示すとおりであった。
【００７８】
【表１】
2005029727.tif 000003
【００７９】
比較例１〜４
エチレン−ビニルアルコール共重合体（Ａ）、ブロック共重合体（Ｂ）、ゴム用軟化剤（Ｃ）及び変性エラストマー（Ｄ）を、下記の表２に示す割合で予備混合した後、二軸押出機（Ｋｒｕｐｐ  Ｗｅｒｎｅｒ＆Ｐｆｌｅｉｄｅｒｅｒ社製「ＺＳＫ−２５ＷＬＥ」）に供給して、シリンダー温度２００℃及びスクリュー回転数３５０ｒｐｍの条件下に溶融混練し、押出し、切断して熱可塑性重合体組成物のペレットをそれぞれ製造した。得られた熱可塑性重合体組成物のペレットを用いて、上記した方法でプレスフィルム及び成形品（試験片）を製造し、その酸素透過係数、硬度及び剥離強度を上記した方法で測定したところ、下記の表２に示すとおりであった。
【００８０】
【表２】
2005029727.tif 000004
【００８１】
表１の結果から、エチレン−ビニルアルコール共重合体（Ａ）、ブロック共重合体（Ｂ）、ゴム用軟化剤（Ｃ）、変性エラストマー（Ｄ）及びポリオレフィン系樹脂（Ｅ１）を用いて製造した実施例１〜６の熱可塑性重合体組成物、あるいはエチレン−ビニルアルコール共重合体（Ａ）、ブロック共重合体（Ｂ）、変性エラストマー（Ｄ）及びポリオレフィン系樹脂（Ｅ１）を用いて製造した実施例７の熱可塑性重合体組成物を用いると、酸素透過係数において約１３００〜約１７０００ｍｌ・２０μｍ／ｍ２・ｄａｙ・ａｔｍの値を示したようにガスバリア性が良好であり、硬度において５６Ａ〜９０Ａと柔軟であり、かつポリプロピレンに対する剥離強度が１９〜１０３Ｎ/２５ｍｍを示した。
【００８２】
また、表２の結果から、エチレン−ビニルアルコール共重合体（Ａ）、ブロック共重合体（Ｂ）、ゴム用軟化剤（Ｃ）及び変性付加重合体（Ｄ）からなる比較例１〜３の熱可塑性重合体組成物、あるいはエチレン−ビニルアルコール共重合体（Ａ）、ブロック共重合体（Ｂ）及び変性付加重合体（Ｄ）からなる比較例４の熱可塑性重合体組成物は、柔軟でガスバリア性に優れるものの、ポリオレフィン系樹脂への接着性は良好ではないことがわかる。